(57)【要約】【課題】抗菌性を有しかつその性能を長期間維持することができ、表面強度も高い板紙、及びこのような板紙の製造方法を提供することを目的とする。【解決手段】本発明は、２層以上の紙層を備え、表面に位置する第一紙層が、填料として凝集粒子を含有し、この凝集粒子が、貝殻を焼成してなる酸化カルシウム及び／又はその水和物である水酸化カルシウムを含む板紙である。上記凝集粒子の一部は表面に露出していることが好ましい。表面に露出している上記凝集粒子のうちの表面露出面積が１．５ｍｍ２以上の凝集粒子の数は５個／ｃｍ２以上５０個／ｃｍ２以下であることが好ましい。【選択図】なし【特許請求の範囲】
【請求項１】
２層以上の紙層を備え、
表面に位置する第一紙層が、填料として凝集粒子を含有し、
この凝集粒子が、貝殻を焼成してなる酸化カルシウム及び／又はその水和物である水酸化カルシウムを含む板紙。
【請求項２】
上記凝集粒子の一部が、表面に露出している請求項１に記載の板紙。
【請求項３】
表面に露出している上記凝集粒子のうちの表面露出面積が１．５ｍｍ２以上の凝集粒子の数が、５個／ｃｍ２以上５０個／ｃｍ２以下である請求項２に記載の板紙。
【請求項４】
上記凝集粒子が硫酸カルシウムをさらに含む請求項１、請求項２又は請求項３に記載の板紙。
【請求項５】
上記第一紙層の坪量が２５ｇ／ｍ２以上４５g／ｍ２以下である請求項１から請求項４のいずれか１項に記載の板紙。
【請求項６】
表面の紙面ｐＨが８．０以上１０．０未満であり、表面強度が１２Ａ以上である請求項１から請求項５のいずれか１項に記載の板紙。
【請求項７】
表面に位置する第一紙層を含む２層以上の紙層を備える板紙の製造方法であって、
原料パルプスラリーに、貝殻の焼成物と凝集剤とを添加し、第一紙層用原料パルプスラリーを得る工程、並びに
上記第一紙層用原料パルプスラリーを用いて、第一紙層をその他の紙層との抄きあわせにより抄造する工程
を有し、
上記貝殻の焼成物の添加量が原料パルプ１ｔに対し１００ｋｇ以上３００ｋｇ以下であり、
上記貝殻の焼成物及び凝集剤のうちの少なくとも一方の添加を複数回に分けて行うことを特徴とする板紙の製造方法。
【発明の詳細な説明】
【技術分野】
【０００１】
本発明は、抗菌性を有する板紙及びその製造方法に関する。
【背景技術】
【０００２】
従来から、大量に発生するホタテ等の貝殻の再利用方法の一つとしてこの貝殻の焼成物を抗菌剤等として用いることが検討されている。貝殻の主成分は炭酸カルシウムであり、これを焼成することでアルカリ性である酸化カルシウムとなるため、これにより抗菌作用や殺菌作用等を発揮するとされている。
【０００３】
この貝殻の焼成物を用いた製品の一つとして、上記焼成物の粉体を含有する抗菌紙が開発されている（特開平１１−２２２７９６号公報参照）。この抗菌紙においては、上記焼成物を抄き込むか、この焼成物の粉体を含む塗液を原紙に塗布する又は含浸させることにより、原紙中又は原紙表面に焼成物を存在させている。
【０００４】
しかし、単に粉体の焼成物を抄き込む、すなわち内添させると、粉体の紙中への歩留まりが低く不経済である。また、内添させると粉体の紙内部への存在量が増えるため、紙表面における十分な抗菌性を発揮させることができない。さらには、抗菌性を高めるために、多量に又は粒径の大きい粉体を内添させた場合は、粉体の存在によりパルプ繊維間の絡み合いが阻害されるため表面紙力が低下する。一方、この粉体を含む塗液を塗布又は含浸させると、紙表面に焼成物を存在させることはできるものの、定着性が低いため使用により焼成物が脱落し、抗菌性能を長期間に維持することができない。
【先行技術文献】
【特許文献】
【０００５】
【特許文献１】特開平１１−２２２７９６号公報
【発明の概要】
【発明が解決しようとする課題】
【０００６】
本発明は、上述のような事情に基づいてなされたものであり、十分な抗菌性を有しかつその性能を長期間維持することができ、表面強度も高い板紙、及びこのような板紙の製造方法を提供することを目的とする。
【課題を解決するための手段】
【０００７】
上記課題を解決するためになされた発明は、
２層以上の紙層を備え、
表面に位置する第一紙層が、填料として凝集粒子を含有し、
この凝集粒子が、貝殻を焼成してなる酸化カルシウム及び／又はその水和物である水酸化カルシウムを含む板紙である。
【０００８】
当該板紙においては、抗菌性を有する成分、すなわち貝殻を焼成してなる酸化カルシウム及び／又はその水和物である水酸化カルシウムが、表面に位置する第一紙層（表層）に凝集粒子として内添されている。従って、当該板紙によれば、表面近傍に抗菌成分を存在させることができ、優れた抗菌性を発揮させることができる。また、複雑な形状からなる凝集粒子が内添されていることから、脱離し難くかつパルプ繊維の絡み合いの阻害を低減させることができ、その結果、抗菌性を維持でき、表面強度も高めることができる。
【０００９】
上記凝集粒子の一部が、表面に露出していることが好ましい。このようにアルカリ性の強い凝集粒子を表面に露出させることで、当該板紙の表面の抗菌性をより高めることができる。
【００１０】
表面に露出している上記凝集粒子のうちの表面露出面積が１．５ｍｍ２以上の凝集粒子の数としては、５個／ｃｍ２以上５０個／ｃｍ２以下がよい。このような程度で凝集粒子を表面に露出させることで、抗菌性と表面強度とを両立させつつこれらをより高めることができる。
【００１１】
上記凝集粒子が硫酸カルシウムをさらに含むことが好ましい。このようにすることで酸化カルシウム等の粒子が硫酸カルシウムをバインダーとして強固にかつ効率的に凝集され、凝集粒子の歩留まりや表層における定着性等を高めることができる。
【００１２】
上記第一紙層の坪量が２５ｇ／ｍ２以上４５g／ｍ２以下であることが好ましい。第一紙層を上記範囲の坪量とすることで、抗菌性をより十分にかつ長期的に発揮させることができる。
【００１３】
表面の紙面ｐＨが８．０以上１０．０未満であり、表面強度が１２Ａ以上であることが好ましい。このようにすることで、当該板紙の抗菌性及び表面強度をさらに高めることができる。
【００１４】
上記課題を解決するためになされた別の発明は、
表面に位置する第一紙層を含む２層以上の紙層を備える板紙の製造方法であって、
原料パルプスラリーに、貝殻の焼成物と凝集剤とを添加し、第一紙層用原料パルプスラリーを得る工程、並びに
上記第一紙層用原料パルプスラリーを用いて、第一紙層をその他の紙層との抄きあわせにより抄造する工程
を有し、
上記貝殻の焼成物の添加量が原料パルプ１ｔに対し１００ｋｇ以上３００ｋｇ以下であり、
上記貝殻の焼成物及び凝集剤のうちの少なくとも一方の添加を複数回に分けて行うことを特徴とする。
【００１５】
当該製造方法によれば、適当な量の貝殻の焼成物を効率的に凝集させることができ、この凝集粒子を歩留まり高く第一紙層（表層）に内添させることができる。従って、当該製造方法によれば、抗菌性を有しかつその性能を長期間維持することができ、表面強度も高い板紙を得ることができる。
【発明の効果】
【００１６】
以上説明したように、本発明の板紙は、十分な抗菌性を有しかつその性能を長期間維持することができ、表面強度も高い。また、本発明の板紙の製造方法によれば、このような板紙を得ることができる。従って、当該板紙及びその製造方法は、食品等の包装材、壁紙、靴の中敷き及びその製造等に好適に用いることができる。
【発明を実施するための形態】
【００１７】
以下、本発明の板紙及びその製造方法の実施の形態を詳説する。
【００１８】
＜板紙＞
本発明の板紙は、２層以上の紙層を備える。紙層の層数としては、２層以上であれば特に限定されないが、３層以上が好ましく、４層以上６層以下がより好ましく、５層が更に好ましい。このような多層構造とすることで、各層毎のパルプ種や添加剤の種類や量等を調整することができ、板紙の機能性を高めることができると共に、各層毎に課題解決のための特有の構成を付与可能になり、単層と比べ各層毎の特性による相乗効果を得ることができる。なお、層数が６層を超えると、コスト増に繋がる場合などがある。
【００１９】
（第１紙層）
表面に位置する第１紙層（表層）は、パルプ繊維を主成分とし、填料として凝集粒子が内添されている。
【００２０】
（パルプ繊維）
表層の主成分となるパルプ繊維としては特に限定されず、例えば、古紙パルプ（ＤＩＰ）、化学パルプ（例えば広葉樹クラフトパルプ：ＬＢＫＰ、針葉樹クラフトパルプ：ＮＢＫＰなど）、機械パルプ（例えばサーモメカニカルパルプ：ＴＭＰ、プレッシャライズトドクラフトパルプ：ＰＧＷ、リファイナーグランドパルプ：ＲＧＰ、グランドパルプ等）やケナフ、バガス、麻、コットンなどの非木材パルプなどから得られるパルプ繊維を挙げることができる。これらの中でも、ＬＢＫＰが好ましい。ＬＢＫＰを用いることで表面強度を高めることができる。また、古紙パルプ由来のパルプ繊維も好ましい。古紙パルプ由来の繊維は、繰り返しの使用により径が小さくなっており、複雑な形状の凝集粒子と良好に絡み合うことができるため、凝集粒子の定着性を高めることができる。
【００２１】
（凝集粒子）
第一紙層に内添される凝集粒子は、貝殻を焼成してなる酸化カルシウム及び／又はその水和物である水酸化カルシウムを含む。この酸化カルシウム及び水酸化カルシウムは、アルカリ性を有し、抗菌性、殺菌性、消臭性等の性質を有する。当該板紙においては、このような性質を有する成分が、表面に位置する第一紙層（表層）に凝集粒子として内添されている。従って、当該板紙によれば、表面近傍に上記成分を存在させることができ、優れた抗菌性等を発揮させることができる。また、複雑な形状からなる凝集粒子が内添されていることから、脱離し難くかつパルプ繊維の絡み合いの阻害を低減させることができ、その結果、抗菌性等を維持でき、表面強度も高めることができる。
【００２２】
上記貝殻としては、特に限定されず、牡蠣、ホタテ、サザエ、アサリ、蛤、アワビ、ムール貝等の貝殻を用いることができるが、これらの中でもホタテの貝殻が好ましい。ホタテの貝殻は、特に白癬菌（水虫菌）に対する抗菌性、殺菌性に優れる。従って、ホタテの貝殻を用いることで、当該板紙は靴の中敷き等に好適に用いることができる。
【００２３】
上記貝殻の焼成は、例えば５００℃以上、好ましくは７００℃以上１，５００℃以下、さらに好ましくは８００℃以上１，２００℃以下で行うことができる。この焼成は空気中で行ってもよいし、窒素等の不活性ガス雰囲気中で行ってもよい。この焼成時間としては特に限定されないが、例えば１０分以上であり、１５分以上６０分以下とすることができる。このような焼成を行うことで、貝殻の主成分である炭酸カルシウムが分解し、酸化カルシウムとなる。また、貝殻に含まれる有機成分の大部分は熱分解により除去される。なお、酸化カルシウムは水と接触することで水和し、水酸化カルシウムとなる。貝殻の焼成物としては、この水酸化カルシウムでもよく、酸化カルシウムと水酸化カルシウムとの混合物であってもよい。この貝殻の焼成物は、焼成後、粉砕することにより粉体とされたものを通常用いることができる。この粉体の平均粒径としては、例えば１００μｍ以下であり、５μｍ以上５０μｍ以上のものを用いることができる。
【００２４】
上記凝集粒子が硫酸カルシウムをさらに含むことが好ましい。このようにすることで酸化カルシウム等の粒子が硫酸カルシウムをバインダーとして強固にかつ効率的に凝集され、凝集粒子の歩留まりや表層における定着性等を高めることができる。このように凝集粒子に硫酸カルシウムを含ませるには、酸化カルシウム及び／又は水酸化カルシウムの粉末（粒子）を含む懸濁液に硫酸アルミニウム（硫酸バンド）を添加すればよい。このようにすることで、カルシウムイオンと硫酸イオンとが反応し、析出することで、上記粉末の凝集粒子を効果的に得ることができる。
【００２５】
上記凝集粒子には、さらに他の成分が含有されていてもよい。他の成分としては、マグネシウム、カリウム、ナトリウム、重金属等を挙げることができる。また、有機系のバインダー成分等が含まれていてもよい。
【００２６】
上記凝集粒子の一部（複数の凝集粒子のうちの少なくとも一部の凝集粒子におけるそれぞれの表面の一部）が、表層の表面に露出していることが好ましい。このようにすることで、当該板紙の表面の抗菌性をより高めることができる。また、各凝集粒子におけるそれぞれの表面の一部のみを露出させることで、他の部分はパルプ繊維と絡み合った状態となっていることから、凝集粒子の脱離等を抑制することができる。
【００２７】
表面に露出している上記凝集粒子のうちの表面露出面積が１．５ｍｍ２以上の凝集粒子の数としては、５個／ｃｍ２以上５０個／ｃｍ２以下が好ましく、１０個／ｃｍ２以上４０個／ｃｍ２以下が好ましい。このような程度で凝集粒子を表面に露出させることで、抗菌性と表面強度及び粒子の定着性とを両立させてより高めることができる。表出している凝集粒子の個数が上記下限未満の場合は、十分な抗菌性を発揮することができない場合がある。逆に、表出している凝集粒子の個数が上記上限を超えると、凝集粒子の密度が高すぎ、表面強度や凝集粒子の定着性が低下する場合がある。
【００２８】
表面に露出している上記凝集粒子のうちの表面露出面積が１．５ｍｍ２以上の凝集粒子の数平均表面露出面積としては、５ｍｍ２以下が好ましく、３ｍｍ２以下がさらに好ましい。このようなサイズの数平均表面露出面積とすることで、十分な抗菌性を発揮しつつ、表面強度等をより良好に保つことができる。数平均表面露出面積が上記上限を超えると、極端に大きい凝集粒子が表面に露出することとなり、表面強度が低下したり、凝集粒子の定着性が低下する場合がある。なお、この数平均表面露出面積の下限は、１．５ｍｍ２である。
【００２９】
（他の添加剤）
上記第一紙層には、上記凝集粒子以外の他の添加剤が含有されていてもよい。他の添加剤としては、硫酸バンド、内添サイズ剤、紙力剤、顔料等を挙げることができる。
【００３０】
上記内添サイズ剤としては、ロジン系サイズ剤、合成高分子系サイズ剤等を挙げることができる。
【００３１】
上記紙力剤としては、澱粉、酸化澱粉、カルボキシメチル化澱粉等の澱粉；植物ガム；ポリビニルアルコール；カルボキシメチルセルロース等を挙げることができる。
【００３２】
上記顔料としては、無機顔料や有機顔料を挙げることができる。
【００３３】
（坪量）
上記第一紙層の坪量（付け量）としては、２５ｇ／ｍ２以上４５g／ｍ２以下が好ましく、３０ｇ／ｍ２以上４０g／ｍ２以下がより好ましい。第一紙層を上記範囲の坪量とすることで、抗菌性をより十分にかつ長期的に発揮させることができる。第一紙層の坪量が上記下限未満の場合は、十分な量の凝集粒子を定着させることができず、抗菌性を十分にかつ長期間維持させることが困難になる場合がある。逆に、第一紙層の坪量が上記上限を超える場合は、凝集粒子を多量に用いないと表面に表出させることが難しくなり、抗菌性が低下する場合がある。なお、凝集粒子を多量に用いると、パルプ繊維間の絡み合いが低下し、表面強度が低下する場合がある。
【００３４】
なお、この第一紙層の坪量は、第一紙層を剥離し、この剥離した第一紙層をＪＩＳ  Ｐ  ８１２４に準拠して測定した値をいう。
【００３５】
（他の紙層）
上記表層以外の他の紙層も、表層と同様にパルプ繊維を主成分として含む。他の紙層の主成分となるパルプ繊維も特に限定されず、上述した各パルプを用いることができる。これらの中でも、古紙パルプが好ましく、地券古紙パルプがより好ましい。このようなパルプは、含まれる灰分が多く、また、フリーネスが比較的低いため、水が染み込みにくく、耐水性等を高めることができる。このように各層の耐水性を高めることで、当該板紙を靴の中敷き等に好適に用いることができる。
【００３６】
表層以外の他の紙層も、表層と同様の各種添加剤を含有することができる。
【００３７】
（表面塗工）
当該板紙は、上記第一紙層表面に水溶性高分子を含む塗工液が塗工されていることが好ましい。このように表面に水溶性高分子を含む塗工液を塗工することで、抗菌性を維持しつつ表面強度をより高めることができる。上記水溶性高分子としては、澱粉やポリビニルアルコール等を挙げることができるが、上記機能をより効果的に発揮できる点などからポリビニルアルコールが好ましい。
【００３８】
上記塗工液としては、表面サイズ剤を含むものも好ましい。表面サイズ剤を塗工することで表面のサイズ性が高まり、例えば靴の中敷き等、水分の高い環境でも強度の低下を抑制することができる。
【００３９】
上記塗工液には、他の成分が含まれていてもよい。この他の成分としては、顔料や防滑剤等を挙げることができる。
【００４０】
（品質等）
当該板紙の表面の紙面ｐＨとしては、８．０以上１０．０未満が好ましい。表面の紙面ＰＨを上記範囲とすることで、より十分な抗菌性等を発揮することができる。紙面ｐＨが８．０未満の場合は、抗菌性、防カビ性等が不十分となる場合がある。逆に紙面ｐＨが１０．０を超える場合は、アルカリ性が強すぎて、このためにパルプ繊維が劣化し、表面紙力が低下するおそれがある。なお、紙面ｐＨは、ＪＡＰＡＮ  ＴＡＰＰＩ  Ｎｏ．６−７５に準拠して測定した値をいう。
【００４１】
当該板紙の表面強度としては、１２Ａ以上が好ましく、１３Ａ以上がさらに好ましい。このような表面強度とすることで、当該板紙の抗菌性がより長期間持続される。一方、この表面強度の上限としては特に制限されないが、例えば２０Ａとすることができる。なお、表面強度は、ＪＡＰＡＮ  ＴＡＰＰＩ  Ｎｏ．１に準拠してオープン状態で測定した値をいう。
【００４２】
当該板紙の表面のコブサイズ度（６０秒）は、１５０ｇ／ｍ２以上３００ｇ／ｍ２以下が好ましい。このようなサイズ性を有することで、例えば靴の中敷き等、水分の高い環境でも強度の低下を抑制することができる。なお、コブサイズ度（６０秒）は、ＪＩＳ  Ｐ  ８１４０に準拠して測定した値をいう。
【００４３】
当該板紙の坪量としては、１８０ｇ／ｍ２以上３２０ｇ／ｍ２以下であることが好ましい。このような範囲の坪量とすることで、当該板紙の強度等をより高めることができる。当該板紙の坪量が上記下限未満の場合は、強度等が低下するおそれがある。逆に、当該板紙の坪量が上記上限を超える場合は、取り扱い性等が低下するおそれがある。
【００４４】
当該板紙は、以上説明したように十分な抗菌性を有、しかつその性能を長期間維持することができ、表面強度も高い。従って、当該板紙は、食品等の包装材、壁紙、靴の中敷き及びその製造等に好適に用いることができる。
【００４５】
当該板紙は、板紙の状態で使用することもできるし、段ボール紙状等に加工して用いることができる。この段ボール紙としては、両面段ボール紙や片面段ボール紙とすることができる。当該板紙は、上記段ボール紙の表又は裏ライナーとして使用することができる。
【００４６】
＜板紙の製造方法＞
当該板紙は、例えば以下の工程を有する製造方法により得ることができる。
（１）原料パルプスラリーに、貝殻の焼成物と凝集剤とを添加し、第一紙層用原料パルプスラリーを得る工程
（２）上記第一紙層用原料パルプスラリーを用いて、第一紙層をその他の紙層との抄きあわせにより抄造する工程
以下、各工程について説明する。
【００４７】
（１）工程
この工程においては、原料パルプスラリーに、貝殻の焼成物と凝集剤とを添加し、第一紙層用原料パルプスラリーを得る。
【００４８】
上記原料パルプスラリーは、原料パルプを主に含むスラリーである。上記原料パルプスラリーには、他に紙力剤、サイズ剤、填料等が添加されていてもよい。
【００４９】
上記貝殻の焼成物とは、上述したように主成分が酸化カルシウムからなるものであり、通常、粉体のものを用いることができる。上記貝殻の焼成物の添加量は、原料パルプ１ｔに対し１００ｋｇ以上３００ｋｇ以下が好ましい。このような添加量とすることで、十分な抗菌性を備える表層を抄造することができる。添加量が上記下限未満の場合は、抗菌性が低下するおそれがある。逆に、添加量が上記上限を超えると、歩留まりが下がり、不経済となる。
【００５０】
上記凝集剤としては、上記貝殻の焼成物を凝集することができるものであれば特に制限されず、（メタ）アクリレート系カチオン性単量体と非イオン性単量体との共重合物やポリアルキレンポリアミン等の有機系凝集剤や、硫酸アルミニウム等の無機系凝集剤を挙げることができる。これらの中でも、無機系凝集剤が好ましく、硫酸アルミニウムが特に好ましい。硫酸アルミニウムを用いると、上述したようにカルシウムと反応して硫酸カルシウムが析出し、これがバインダーとなって強固な凝集粒子を形成することができる。さらには、硫酸アルミニウムを用いることで、第一紙層用原料パルプスラリーのアルカリ性が高くなりすぎることを抑えることができる。
【００５１】
上記硫酸アルミニウムの添加量としては、原料パルプ１ｔに対し２０ｋｇ以上５０ｋｇ以下が好ましく、３０ｋｇ以上４５ｋｇ以下がより好ましい。このような添加量とすることで、十分かつ適度に凝集された凝集粒子を好適に得ることができる。
【００５２】
この（１）工程においては、上記貝殻の焼成物及び凝集剤のうちの少なくとも一方の添加を複数回に分けて行うことが好ましい。さらに、例えば凝集剤、焼成物、凝集剤のように交互に添加することが好ましい。このようにすることで、焼成物の凝集及びその制御を効率的に行うことができ、不定形で歩留まりの高い凝集粒子の形成を効果的に行うことができる。さらには、凝集剤として、硫酸アルミニウムを用いた場合、複数回に分けて添加することで第一紙層用原料パルプスラリーのｐＨ制御が容易となる。
【００５３】
（２）工程
この（２）工程においては、上記第一紙層用原料パルプスラリーを用いて、第一紙層をその他の紙層との抄きあわせにより抄造、すなわち、いわゆる多層抄きを行う。
【００５４】
後工程
上記（２）工程の後工程としては、例えば、（３）加圧ロールを用いたプレスにより水分を除去し、（４）ドライヤーシリンダーにて乾燥し、必要によりカレンダーにより塗工液を塗工し、（５）リールに巻き取り板紙を得ることができる。
【００５５】
当該製造方法によれば、（１）工程において適当な量の貝殻の焼成物を効率的に凝集させることで、複雑な形状の凝集粒子を得ることができ、（２）工程においてこの凝集粒子を歩留まり高く第一紙層（表層）に内添させることができる。従って、当該製造方法によれば、抗菌性を有しかつその性能を長期間維持することができ、表面強度も高い板紙を得ることができる。
【実施例】
【００５６】
以下、実施例によって本発明をさらに詳細に説明するが、本発明はこれらの実施例に限定されるものではない。なお、「ｋｇ／ｔ」はパルプ１ｔあたりの質量（ｋｇ）を示す。
【００５７】
［実施例１］
撹拌装置を有するバッチ槽内に、原料パルプ（ＬＢＫＰ）を投入し、
貝殻（ホタテ）の粉体の焼成物（株式会社エイワン・ディー製）２００ｋｇ／ｔ、及び
硫酸バンド４０ｋｇ／ｔ
を添加して、第一紙層用原料パルプスラリーを得た。なお、貝殻の焼成物及び硫酸バンドは、それぞれ２回に分けて交互に添加した。上記方法で得たパルプスラリーに内添紙力剤を５０ｋｇ／ｔ添加した。
一方、地券古紙パルプを離解して、第２〜５紙層用の原料パルプスラリーを得た。
上記第１〜５紙層用の原料パルプスラリーを抄紙機に供給し、５層の紙層からなる板紙原紙を得た。第一紙層の付け量（坪量）は、３５ｇ／ｍ２とした。
この板紙原紙の表面にポリビニルアルコール２％及び表面サイズ剤（ハリマ化成社製  ＫＮ−２７５Ｐ）１．２％を含む塗工液をｗｅｔ１０ｇ／ｍ２でに塗工し、坪量２１０ｇ／ｍ２の実施例１の板紙を得た。
【００５８】
［実施例２〜１１、比較例１］
第一紙層用原料パルプスラリーの調製において添加する貝殻の焼成物及び硫酸バンドの量、並びに第一紙層用原料パルプスラリーの付け量（坪量）を表１のとおりとしたこと以外は、実施例１と同様にして、実施例２〜１１及び比較例１の板紙を得た。
【００５９】
［評価］
得られた各着色板紙について、以下の評価をした。各評価結果を表１に示す。
【００６０】
［紙面ｐＨ］
ＪＡＰＡＮ  ＴＡＰＰＩ  Ｎｏ．６−７５に準拠して測定した。
【００６１】
［表面強度］
ＪＡＰＡＮ  ＴＡＰＰＩ  Ｎｏ．１に準拠してオープン状態で測定した。
【００６２】
［凝集粒子数］
任意の５箇所（１ｃｍ四方の表面領域）において、表面に露出している凝集粒子のうちの表面露出面積が１．５ｍｍ２以上の凝集粒子の数を測定し、その平均値を算出した。なお、表面露出面積の測定は画像解析ソフトにより行った。
【００６３】
［コブサイズ度（６０秒）］
ＪＩＳ  Ｐ  ８１４０に準拠して測定した。
【００６４】
［抗菌性（抗かび活性値）］
繊維評価技術協の抗かび性定量試験法に準拠して測定した。具体的には以下の通りである。試験菌種として、以下のアオカビ及び白癬菌を用いた。約１８ｍｍ角の滅菌済み試料（０．２ｇ分）に、１／２０サブローデキストロース培地にて約１０５個／ｍｌに調製した胞子懸濁液を０．２ｍｌ接種し、２５℃で４２時間培養した。培養後、試料上の胞子のＡＴＰ濃度を発光測定法にて測定し、抗かび活性値を算出した。
試験菌種：
アオカビ  Ｐｅｎｉｃｉｌｌｉｕｍ  ｃｉｔｒｉｎｕｍ  ＮＢＲＣ  ６３５２
白癬菌    Ｔｒｉｃｈｏｐｈｙｔｏｎ  ｍｅｎｔａｇｒｏｐｈｙｔｅｓ  ＮＢＲＣ  ３２４０９
【００６５】
【表１】
2014070320.tif 000002
【００６６】
上記表１に示されるように、実施例１〜１１の各板紙は優れた抗菌性を有し、かつ表面強度も高いことが分かる。また、表面強度が高いことから、抗菌成分（凝集粒子）が脱利しにくく、抗菌性が長期間維持されることが示される。
【産業上の利用可能性】
【００６７】
本発明の板紙は、抗菌性を有する板紙として、食品等の包装材、壁紙、靴の中敷き等に用いることができる。